(57)【要約】【課題】装置の小型化に対応可能な板厚の薄さを有するとともに、可視光および近赤外光を十分に遮断しつつ、所定の紫外線透過特性を有する、紫外線透過フィルタを提供する。【解決手段】紫外線透過フィルタは、３００ｎｍ以下に透過率が５０％未満となる吸収波長帯を有する吸収特性を有する樹脂と吸収剤を含有する吸収剤含有吸収層を含む吸収体を有し、入射角０°の光に対し下記（Ａ）〜（Ｅ）の光学特性を有する。（Ａ）波長２８０〜４００ｎｍの範囲に透過最大波長λＴｍａｘ（０°）を有する半値全幅が１０ｎｍ以上の透過波長帯を有する。（Ｂ）Ｔｍａｘが３０％以上である。（Ｃ）Ｔｍａｘを１と規格化したときにＴＡＶＥ（４００〜１１００）が０．３以下である。（Ｄ）波長λ（０°１／２Ｌ）が３８０〜４２０ｎｍである。（Ｅ）ＴＭＡＸ（４２５〜１１００）が１０％以下である。厚さが０．５ｍｍ以下である。【選択図】図１Ｅ
2022000704.tif 000002
【特許請求の範囲】
【請求項１】
３００ｎｍ以下に透過率が５０％未満となる吸収波長帯を有する吸収特性を有する樹脂と吸収剤を含有する吸収剤含有吸収層を含む吸収体を有し、
入射角０°の光に対する波長２５０〜１１００ｎｍの分光透過率曲線において、
波長２８０〜４００ｎｍの範囲に透過最大波長λＴｍａｘ（０°）を有する半値全幅が１０ｎｍ以上の透過波長帯を有し、
前記透過最大波長λＴｍａｘ（０°）における透過率Ｔｍａｘが３０％以上であり、
Ｔｍａｘを１と規格化したときに、波長４００〜１１００ｎｍの光に対する平均透過率ＴＡＶＥ（４００〜１１００）が０．３以下であり、
Ｔｍａｘを１と規格化したときにλＴｍａｘ（０°）よりも長波長側で透過率が０．５となる波長λ（０°１／２Ｌ）が３８０〜４２０ｎｍであり、
波長４２５〜１１００ｎｍの光に対する最大透過率ＴＭＡＸ（４２５〜１１００）が１０％以下であり、
厚さが０．５ｍｍ以下である、紫外線透過フィルタ。
【請求項２】
前記平均透過率ＴＡＶＥ（４００〜１１００）が５％以下である、請求項１記載の紫外線透過フィルタ。
【請求項３】
さらに、誘電体多層膜からなる反射層を備え、
前記反射層は、入射角０°の光に対する波長２５０〜１１００ｎｍの範囲において、少なくとも１つの反射波長帯を有し、前記反射波長帯は前記透過最大波長λＴｍａｘ（０°）を含まない請求項１または２に記載の紫外線透過フィルタ。
【請求項４】
前記吸収体は、さらにガラス吸収層を含む、請求項１〜３のいずれか１項に記載の紫外線透過フィルタ。
【請求項５】
前記ガラス吸収層は、ＣｕＯを含有するフツリン酸塩系ガラスまたはＣｕＯを含有するリン酸塩系ガラスを含む、請求項４に記載の紫外線透過フィルタ。
【請求項６】
前記ガラス吸収層は、アルカリ含有ガラスを含む請求項４に記載の紫外線透過フィルタ。
【請求項７】
前記吸収剤は、ジクロロメタンに溶解して入射角０°で測定される波長２８０〜８００ｎｍの光吸収スペクトルにおいて、波長３００〜４２０ｎｍの範囲に吸収最大波長（λｍａｘ(UV)）を有する吸収剤を含有する、請求項１〜６のいずれか１項に記載の紫外線透過フィルタ。
【請求項８】
前記吸収剤は、オキサゾール系色素、メロシアニン系色素、シアニン系色素、ナフタルイミド系色素、オキサジアゾール系色素、オキサジン系色素、オキサゾリジン系色素、ナフタル酸系色素、スチリル系色素、アントラセン系色素、環状カルボニル系色素、およびトリアゾール系色素からなる群から選ばれる少なくとも１種を含む、請求項７に記載の紫外線透過フィルタ。
【請求項９】
前記紫外線透過フィルタは、前記吸収剤含有吸収層に対して入射角０°で測定される波長２８０〜８００ｎｍの光吸収スペクトルにおける吸収最大波長（λｍａｘ・P(UV)）において、入射角０°での透過率が３０％以下である請求項７または８記載の紫外線透過フィルタ。
【請求項１０】
Ｔｍａｘを１と規格化したときにλＴｍａｘ（０°）よりも長波長側で透過率が０．５となる波長λ（０°１／２Ｌ）と、入射角３０°での透過最大波長λＴｍａｘ（３０°）における透過率を１と規格化したときにλＴｍａｘ（３０°）よりも長波長側で透過率が０．５となる波長λ（３０°１／２Ｌ）との差は、１５ｎｍ以下である、請求項１〜９いずれか１項に記載の紫外線透過フィルタ。
【請求項１１】
Ｔｍａｘを１と規格化したときにλＴｍａｘ（０°）よりも短波長側で透過率が０．５となる波長λ（０°１／２Ｓ）と、入射角３０°での透過最大波長λＴｍａｘ（３０°）における透過率を１と規格化したときにλＴｍａｘ（３０°）よりも短波長側で透過率が０．５となる波長λ（３０°１／２Ｓ）との差は、１５ｎｍ以下である、請求項１〜１０いずれか１項に記載の紫外線透過フィルタ。
【請求項１２】
前記反射層は、波長４２５〜５３０ｎｍの光の平均透過率ＴＡＶＥ（４２５〜５３０）が５％以下である、請求項３に記載の紫外線透過フィルタ。
【発明の詳細な説明】
【技術分野】
【０００１】
本発明は、紫外線透過フィルタに関する。
【背景技術】
【０００２】
近年、人体への影響がある紫外線照射レベルのモニタリングをする等、紫外線のセンシング技術を高める動きが活発になっている。このように、紫外線の照射レベルを高性能にモニタリングするためには、感知すべきではない可視光や近赤外光を遮断し、紫外光のみを透過する光学フィルタが求められている。
【０００３】
従来は、ガラス組成を調整することで、所定の波長領域の紫外線を透過する吸収型ガラスを得、該吸収型ガラスを所定の形状に成形して光学フィルタとする技術（例えば、特許文献１、特許文献２を参照）や、このような吸収型ガラスと干渉膜を組み合わせた光学フィルタ（例えば、特許文献３を参照）とする技術が知られている。
【０００４】
しかし、これらの光学フィルタは所定の紫外線透過特性を得るために、少なくとも１ｍｍ以上の厚さを必要としており、このような光学フィルタを搭載する機器の小型化には限界があった。
【先行技術文献】
【特許文献】
【０００５】
【特許文献１】特開平９−１８８５４２号公報
【特許文献２】特開２００５−３１４１５０号公報
【特許文献３】特開２００６−１６３０４６号公報
【発明の概要】
【発明が解決しようとする課題】
【０００６】
本発明は上記観点からなされたものであって、装置の小型化に対応可能な薄さを実現するとともに、可視光および近赤外光を十分に遮断しつつ、所定の紫外線透過特性を有する、紫外線透過フィルタの提供を目的とする。
【課題を解決するための手段】
【０００７】
本発明の紫外線透過フィルタは、３００ｎｍ以下に透過率が５０％未満となる吸収波長帯を有する吸収特性を有する樹脂と吸収剤を含有する吸収剤含有吸収層を含む吸収体を有し、入射角０°の光に対する波長２５０〜１１００ｎｍの分光透過率曲線において、下記（Ａ）〜（Ｅ）の光学特性を有する。（Ａ）波長２８０〜４００ｎｍの範囲に透過最大波長λＴｍａｘ（０°）を有する半値全幅が１０ｎｍ以上の透過波長帯を有する。（Ｂ）前記透過最大波長λＴｍａｘ（０°）における透過率Ｔｍａｘが３０％以上である。（Ｃ）Ｔｍａｘを１と規格化したときに、波長４００〜１１００ｎｍの光に対する平均透過率ＴＡＶＥ（４００〜１１００）が０．３以下である。（Ｄ）Ｔｍａｘを１と規格化したときにλＴｍａｘ（０°）よりも長波長側で透過率が０．５となる波長λ（０°１／２Ｌ）が３８０〜４２０ｎｍである。（Ｅ）波長４２５〜１１００ｎｍの光に対する最大透過率ＴＭＡＸ（４２５〜１１００）が１０％以下である。厚さが０．５ｍｍ以下である。
【発明の効果】
【０００８】
本発明によれば、装置の小型化に対応可能な薄さを実現するとともに、可視光および近赤外光を十分に遮断しつつ、所定の紫外線透過特性を有する、紫外線透過フィルタを提供できる。
【図面の簡単な説明】
【０００９】
【図１Ａ】一実施形態の紫外線透過フィルタの一例を概略的に示す断面図である。
【図１Ｂ】一実施形態の紫外線透過フィルタの他の例を概略的に示す断面図である。
【図１Ｃ】一実施形態の紫外線透過フィルタの他の例を概略的に示す断面図である。
【図１Ｄ】一実施形態の紫外線透過フィルタの他の例を概略的に示す断面図である。
【図１Ｅ】一実施形態の紫外線透過フィルタの他の例を概略的に示す断面図である。
【図１Ｆ】一実施形態の紫外線透過フィルタの他の例を概略的に示す断面図である。
【図１Ｇ】一実施形態の紫外線透過フィルタの他の例を概略的に示す断面図である。
【図２】実施例１で得られた紫外線透過フィルタについて入射角０°と３０°の光に対して測定された分光透過率曲線を示す図である。
【図３】実施例２で得られた紫外線透過フィルタについて入射角０°と３０°の光に対して測定された分光透過率曲線を示す図である。
【図４】実施例３で得られた紫外線透過フィルタについて入射角０°と３０°の光に対して測定された分光透過率曲線を示す図である。
【発明を実施するための形態】
【００１０】
以下、本発明の実施の形態について説明する。なお、本明細書において、必要に応じて、紫外線または紫外光を「ＵＶ」、近赤外線または近赤外光を「ＮＩＲ」と略記する。
【００１１】
＜ＵＶ透過フィルタ＞
本発明の一実施形態のＵＶ透過フィルタ（以下、「本フィルタ」ともいう。）は、吸収体を有し、厚さが０．５ｍｍ以下であって、入射角０°の光に対する波長２５０〜１１００ｎｍの分光透過率曲線において、以下の（１）〜（３）の光学特性を有する。
（１）波長２８０〜４００ｎｍの範囲に透過最大波長λＴｍａｘ（０°）を有する半値全幅が１０ｎｍ以上の透過波長帯を有する。
（２）透過最大波長λＴｍａｘ（０°）における透過率が３０％以上である。
（３）透過最大波長λＴｍａｘ（０°）における透過率を１と規格化したときに、波長４００〜１１００ｎｍの光に対する平均透過率が０．３以下である。
【００１２】
透過最大波長λＴｍａｘ（０°）（以下、単に「λＴｍａｘ（０°）」で示す。）は、本フィルタに入射角０°で光を入射させて測定される波長２５０〜１１００ｎｍの分光透過率曲線において、透過率が最大値を示す波長を示す。以下、λＴｍａｘ（０°）を有する透過波長帯の半値全幅を「ＦＷＨＭｍａｘ」で示し、λＴｍａｘ（０°）における透過率を「Ｔｍａｘ」で示す。
【００１３】
本フィルタは、吸収体上に反射層を備える構成であってもよい。反射層は、後述する所定の反射波長帯を有すればよく、単層や多層の膜から構成できる。反射層は、反射波長帯の設計自由度の観点から、誘電体多層膜から構成されることが好ましい。以降、特に断りが無い限り、誘電体多層膜からなる反射層を単に「反射層」として説明する。また、「吸収体上に反射層を備える」とは、吸収体に接触して反射層が備わる場合に限らず、吸収体と反射層との間に、別の機能層が備わる場合も含む。以下、「・・・上に備える」とは、同様の意味を有する。
【００１４】
本フィルタは、少なくとも１つの吸収体を有する。本フィルタにおける吸収体とは、入射角０°の光に対して波長２５０〜１１００ｎｍの範囲において、少なくともλＴｍａｘ（０°）に最大吸収波長を有しない吸収波長帯を有する層状の部材をいう。本フィルタは、吸収体を１層有してもよく、２層以上有してもよい。
【００１５】
本フィルタが吸収体を２層以上有する場合、各層は同じ構成であっても異なってもよい。一例を挙げれば、吸収体を２層有する本フィルタにおいて、第１の層を、吸収剤と樹脂（樹脂は吸収特性を有しても、有しなくてもよい）を含む吸収層として、第２の層をそれ自体が吸収特性を有する樹脂やガラス等で形成された吸収層として構成してもよい。この場合、各吸収層において吸収波長帯は同一でも異なってもよい。
【００１６】
また、本フィルタが吸収体として、吸収剤と樹脂を含む吸収層を有する場合、吸収波長帯が異なる２種以上の吸収剤をそれぞれ含有する２層以上の吸収層を組み合わせた構成としてもよい。さらに、吸収体は、吸収波長帯が異なる２種以上の吸収剤を１層の吸収層に含有する構成としてもよい。また、吸収特性を有する樹脂やガラスで形成された吸収層は、それそのものが基板として機能可能である。また、吸収剤と樹脂を含む吸収層についても樹脂の種類や厚さを調整することにより基材として機能させることもできる。なお、本明細書において、「吸収体」と「吸収層」は同じ意味で用いられる。
【００１７】
本フィルタが反射層を備える場合、該反射層は、入射角０°の光に対して波長２５０〜１１００ｎｍの範囲において少なくとも１つの反射波長帯を有する層状の部材で構成される。ただし反射層は、λＴｍａｘ（０°）を含む反射波長帯を有しない。なお、本フィルタは、反射層を１層有してもよく、２層以上有してもよい。本フィルタが反射層を２層以上有する場合、各層は同じ構成であっても異なってもよい。
【００１８】
本フィルタは、全体の厚さが０．５ｍｍ以下であるとともに、上記（１）〜（３）の光学特性を満足する。本フィルタは、吸収層と反射層の両方を有する場合、反射層が主として可視光を反射し、吸収層がＮＩＲと本フィルタの透過波長帯の長波長側、または、透過波長帯の短波長側および長波長側の紫外光を吸収する組み合わせや、反射層が主として可視光およびＮＩＲを反射し、吸収層が本フィルタの透過波長帯の長波長側、または、透過波長帯の短波長側および長波長側の紫外光を吸収する組み合わせが好ましい。
【００１９】
また、本フィルタは、剛性を高める目的等より、透明基材をさらに有してもよい。吸収層と反射層の両方を有する場合、吸収層と反射層は、透明基材の同一主面上に有してもよく、異なる主面上に有してもよい。吸収層と反射層を透明基材の同一主面上に有する場合、これらの積層順は特に限定されない。本フィルタは、さらに、ＵＶにおける透過波長帯の透過率損失を抑制する反射防止層等の他の機能層を有してもよい。本フィルタにおいて、透明基材とは、入射角０°の光に対する波長２８０〜１１００ｎｍの分光透過率曲線において選択的に光を遮蔽する波長帯を有しない光学特性を有する基材をいう。言い換えれば、上記分光透過率曲線の全領域において、所定の透過率、例えば、５０％以上を略一定に保持できる基材をいう。透明基材は、波長２８０〜１１００ｎｍの透過率が７０％以上あれば好ましく、８０％以上あればより好ましく、９０％以上あればさらに好ましい。
【００２０】
図１Ａは、吸収層１１の一方の主面に反射層１２を備えたＵＶ透過フィルタ１０の構成例である。
【００２１】
図１Ｂは、２層の吸収層１１ａ、１１ｂと反射層１２を有するＵＶ透過フィルタ１０において、吸収層１１ｂの一方の主面に吸収層１１ａを備え、吸収層１１ｂの他方の主面に反射層１２を備えた構成例である。この場合、吸収層１１ｂは、例えば剛性を高める基材としての機能を併せ持つ吸収層が好ましい。吸収層１１ａと吸収層１１ｂの吸収波長帯は同一でも異なってもよい。吸収層１１ａと吸収層１１ｂの吸収波長帯が異なる例としては以下が挙げられる。例えば、反射層１２が主として可視光を反射する場合、吸収層１１ａと吸収層１１ｂが、各々、ＮＩＲを主として吸収するＮＩＲ吸収層と近紫外光を主に吸収する近紫外光吸収層としての組合せ、または、近紫外光吸収層とＮＩＲ吸収層としての組合せが好ましい。
【００２２】
図１Ｃは、透明基材１３の一方の主面に吸収層１１を備え、透明基材１３の他方の主面に反射層１２を備えたＵＶ透過フィルタ１０の構成例である。
【００２３】
図１Ｄは、図１Ｂに示すＵＶ透過フィルタ１０の吸収層１１ａの主面上に反射防止層１４を備えた構成例である。反射層が設けられず、吸収層が最表面の構成をとる場合、例えば、図１Ｂに示すＵＶ透過フィルタ１０以外に、図１Ａや図１Ｃに示すＵＶ透過フィルタ１０にも、吸収層上に反射防止層を設けるとよい。なお、反射防止層は、吸収層の最表面だけでなく、吸収層の側面全体を覆う構成でもよい。その場合、吸収層の防湿効果を高められる。
【００２４】
図１Ｅは、２層の吸収層１１ａ、１１ｂを有するＵＶ透過フィルタ１０において、吸収層１１ｂの一方の主面に吸収層１１ａを備えた構成例である。図１Ｆは、１層の吸収層１１を有するＵＶ透過フィルタである。図１Ｇは、透明基材１３とその一方の主面に吸収層１１を有するＵＶ透過フィルタである。図１Ｅおよび図１Ｆには図示しないが、一方または両方の最表面側（空気との界面）に反射防止層を備えてもよい。図１Ｇには図示しないが、吸収層１１の空気との界面に反射防止層を備えてもよい。
【００２５】
図１Ｅの構成としては、例えば、吸収層１１ａとして後述するガラス吸収層、吸収層１１ｂとして後述する吸収剤含有吸収層、の組合せが挙げられる。この場合、吸収剤含有吸収層には、例えば、可視光を吸収する吸収剤を１種以上含有させるとよい。図１Ｆおよび図１Ｇの吸収層１１としては、例えば、後述する吸収剤含有吸収層が挙げられる。この場合、吸収剤含有吸収層には、例えば、可視光を吸収する吸収剤の１種以上とＮＩＲを吸収する吸収剤の１種以上を組み合せて含有させるとよい。図１Ｅ〜図１Ｇに示すＵＶ透過フィルタは反射層を有しない構成であり、入射角により光学特性が変化することはない。
【００２６】
前述のとおり、本フィルタは、上記（１）〜（３）の要件を満たす。
（１）および（２）の要件は、本フィルタがＵＶの積算透過量を確保するための要件である。波長２８０〜４００ｎｍの範囲に、Ｔｍａｘが３０％以上であるλＴｍａｘ（０°）を有し、ＦＷＨＭｍａｘが１０ｎｍ以上の透過波長帯を有することで、ＵＶセンサ等で十分検知可能なＵＶの透過量が確保できる。なお、ＦＷＨＭｍａｘは、２０ｎｍ以上が好ましく、２５ｎｍ以上がより好ましい。
【００２７】
λＴｍａｘ（０°）を有する透過波長帯は、それの長波長側が可視域に及ぶ範囲が狭いことが好ましく可視域に及ばないことがより好ましい。これは、ＵＶセンサ等でＵＶの正確なモニタリングをするうえで、可視光の感知はとくにノイズの原因となり得るためである。このような観点から、λＴｍａｘ（０°）は、波長２９０〜３９０ｎｍの範囲内が好ましく、波長３００〜３８０ｎｍの範囲内がより好ましい。
【００２８】
同様の観点から、Ｔｍａｘを１と規格化したとき、λＴｍａｘ（０°）より長波長側で透過率が０．５となる波長λ（０°１／２Ｌ）は、波長３８０〜４２０ｎｍの範囲内が好ましく、波長３８０〜４１０ｎｍの範囲内がより好ましい。さらに、Ｔｍａｘを１と規格化したとき、λＴｍａｘ（０°）より長波長側で透過率が０．３となる波長λ（０°３／１０Ｌ）は、波長３９０〜４３０ｎｍの範囲内が好ましく、波長３９０〜４１５ｎｍの範囲内がより好ましい。
【００２９】
また、ＵＶの積算透過量を高める観点からＴｍａｘは、５０％以上が好ましく、７０％以上がより好ましい。同様の観点からＦＷＨＭｍａｘは、６０ｎｍ以上が好ましく、１２０ｎｍ以上がより好ましい。可視光の短波長側の透過率を抑える観点からＦＷＨＭｍａｘは１５０ｎｍ以下が好ましい。
【００３０】
なお、ＵＶ領域のうち透過波長域をより特化して、例えば、波長域が３１５〜４００ｎｍであるＵＶＡに対して感度の高いセンシングを行う場合、ＦＷＨＭｍａｘは、１０〜８５ｎｍが好ましい。この場合のλＴｍａｘ（０°）は、波長３２５〜３９０ｎｍの範囲内が好ましい。同様に例えば、波長域が２８０〜３１５ｎｍであるＵＶＢに対して感度の高いセンシングを行う場合にはＦＷＨＭｍａｘは、１０〜３５ｎｍが好ましい。この場合、λＴｍａｘ（０°）は、波長２９０〜３０５ｎｍの範囲内が好ましい。
【００３１】
また、（３）の要件は、ＵＶ領域に比べて可視域からＮＩＲ領域において透過量が十分に小さいことを示す。（３）の要件を満たす本フィルタは、ＵＶセンサ等において不要な波長領域の光が十分に遮蔽され高感度のＵＶ検知が可能となる。Ｔｍａｘを１と規格化したときに４００〜１１００ｎｍの光に対する平均透過率（以下、「ＴＡｖｅ（４００−１１００）」と示す。）は、０．３以下であり、０．１以下が好ましく、０．０５以下がより好ましい。また、ＴＡｖｅ（４００−１１００）の絶対値は、５％以下が好ましく、２％以下がより好ましい。さらに、波長４００〜１１００ｎｍの光に対する最大透過率は、１０％以下が好ましく、５％以下がより好ましく、３％以下がさらに好ましい。
【００３２】
本フィルタは、入射角依存性を小さくできる理由から、下記（４）を満たすことが好ましく、下記（４）に加え下記（５）の要件も満たすことがより好ましい。
（４）Ｔｍａｘを１と規格化したとき、λＴｍａｘ（０°）よりも長波長側で透過率が０．５となる波長λ（０°１／２Ｌ）と、入射角３０°での透過最大波長λＴｍａｘ（３０°）（以下、単に「λＴｍａｘ（３０°）」で示す。）における透過率を１と規格化したときのλＴｍａｘ（３０°）よりも長波長側で透過率が０．５となる波長λ（３０°１／２Ｌ）と、の差の絶対値は、１５ｎｍ以下である。
（５）Ｔｍａｘを１と規格化したとき、λＴｍａｘ（０°）よりも短波長側で透過率が０．５となる波長λ（０°１／２Ｓ）と、λＴｍａｘ（３０°）における透過率を１と規格化したときのλＴｍａｘ（３０°）よりも短波長側で透過率が０．５となる波長λ（３０°１／２Ｓ）と、の差の絶対値は、１５ｎｍ以下である。
【００３３】
波長λ（０°１／２Ｌ）と波長λ（３０°１／２Ｌ）との差の絶対値は、１０ｎｍ以下が好ましく、５ｎｍ以下がより好ましく、２ｎｍ以下がさらに好ましい。また、波長λ（０°１／２Ｓ）と波長λ（３０°１／２Ｓ）との差の絶対値は、１０ｎｍ以下が好ましく、５ｎｍ以下がより好ましく２ｎｍ以下がさらに好ましい。
【００３４】
次に、本フィルタの透明基材、吸収層、反射層および反射防止層について説明する。
［透明基材］
透明基材は、入射角０°の光に対する波長２８０〜１１００ｎｍの分光透過率曲線において、所定の透過率、例えば、５０％以上を略一定に保持できる基材であれば、材料は特に制限されない。透明基材の形状は、板状、フィルム状のいずれでもよい。なお、上述のとおり、透明基材は、波長２８０〜１１００ｎｍの分光透過率曲線における透過率は７０％以上が好ましく、９０％以上がより好ましい。
【００３５】
透明基材の厚さは、本フィルタの厚さが０．５ｍｍ以下であるため、この要件に適合させるために、０．０３〜０．３ｍｍが好ましく、強度および薄型化の点から、０．０５〜０．２ｍｍがより好ましい。
【００３６】
透明基材としては、樹脂、ガラス、結晶材料等が使用できる。樹脂としては、ポリエチレンテレフタレート、ポリブチレンテレフタレート等のポリエステル樹脂、ポリエチレン、ポリプロピレン、エチレン酢酸ビニル共重合体等のポリオレフィン樹脂、ノルボルネン樹脂、ポリアクリレート、ポリメチルメタクリレート等のアクリル樹脂、ウレタン樹脂、塩化ビニル樹脂、フッ素樹脂、ポリカーボネート樹脂、ポリビニルブチラール樹脂、ポリイミド樹脂、ポリアミドイミド樹脂、ポリビニルアルコール樹脂等が挙げられる。
【００３７】
上記の樹脂の中でも、熱耐性の観点から、ガラス転移温度（Ｔｇ）が１００℃を超える樹脂が好ましく、ＵＶ側の透明性の観点からアクリル樹脂、ポリエステル樹脂、ポリカーボネート樹脂、ポリオレフィン樹脂、フッ素樹脂、ポリイミド樹脂が特に好ましい。
【００３８】
また、透明基材に使用できるガラスとしては、無アルカリガラス、石英ガラス等が挙げられる。透明基材に使用できる結晶材料としては、水晶、フッ化カルシウム、サファイヤ等の複屈折性結晶が挙げられる。
【００３９】
透明基材の光学特性は、吸収層や、吸収層および反射層等を積層して得られる本フィルタとして、前述した光学特性を有するとよい。透明基材は、その主面上に吸収層を積層させるにあたり、その積層面にシランカップリング剤による表面処理を施してもよい。シランカップリング剤による表面処理が施された透明基材を用いることで、吸収層との密着性を高められる。なお、図１Ｅに示すＵＶ透過フィルタ１０として、例えば、ガラス吸収層（１１ｂ）と吸収剤含有吸収層（１１ａ）とが隣接して積層される場合でも、その積層面にシランカップリング剤による表面処理を施してもよい。
【００４０】
［吸収層］
吸収層としては、樹脂と吸収剤を含有する吸収剤含有吸収層、それ自体が例えば、２５０〜１１００ｎｍの範囲の分光透過率曲線において透過率５０％未満となる帯域を持つ吸収特性を有する、樹脂やガラス等で形成された樹脂吸収層、ガラス吸収層が挙げられる。これらは１層を単独で、または２層以上を組み合わせて使用できる。
【００４１】
（ガラス吸収層）
ガラス吸収層に使用できるガラスとしては、上記吸収体が有する吸光特性を有するガラス（以下、「吸収型ガラス」ともいう）であれば制限なく使用できる。吸収型ガラスとしては、フツリン酸塩系ガラスやリン酸塩系ガラス等にＣｕＯ等を添加したガラス（以下、これらをまとめて「ＣｕＯ含有ガラス」ともいう。）、ソーダライムガラス等のアルカリ含有ガラス等が挙げられる。なお、「リン酸塩系ガラス」は、ガラスの骨格の一部がＳｉＯ２で構成されるケイリン酸塩ガラスも含む。
【００４２】
ＣｕＯ含有ガラスは、入射角０°の光に対する波長２５０〜１１００ｎｍの分光透過率曲線において、典型的には、近赤外域（７００〜１１００ｎｍ）の光を吸収する能力を有する。アルカリ含有ガラスは、同様の分光透過率曲線において、典型的には、紫外域（３００ｎｍ以下）の光を吸収する能力を有する。
【００４３】
ＣｕＯ含有ガラスにおいては、ＣｕＯ含有量および厚さを調節することで、近赤外域における吸収能を調整できる。ＣｕＯ含有ガラスとしては、例えば、以下の組成のものが挙げられる。
【００４４】
（Ｇ１）質量％表示で、Ｐ２Ｏ５；４６〜７０％、ＡｌＦ３；０．２〜２０％、ＬｉＦ＋ＮａＦ＋ＫＦ；０〜２５％、ＭｇＦ２＋ＣａＦ２＋ＳｒＦ２＋ＢａＦ２＋ＰｂＦ２；１〜５０％、ただし、Ｆ；０．５〜３２％、Ｏ；２６〜５４％を含む基礎ガラス１００質量部に対し、外割でＣｕＯ；０．５〜７質量部を含むガラス。
【００４５】
（Ｇ２）質量％表示で、Ｐ２Ｏ５；２５〜６０％、Ａｌ２ＯＦ３；１〜１３％、ＭｇＯ；１〜１０％、ＣａＯ；１〜１６％、ＢａＯ；１〜２６％、ＳｒＯ；０〜１６％、ＺｎＯ；０〜１６％、Ｌｉ２Ｏ；０〜１３％、Ｎａ２Ｏ；０〜１０％、Ｋ２Ｏ；０〜１１％、ＣｕＯ；１〜７％、ΣＲＯ（Ｒ=Ｍｇ、Ｃａ、Ｓｒ、Ｂａ）；１５〜４０％、ΣＲ'２Ｏ（Ｒ'＝Ｌｉ、Ｎａ、Ｋ）；３〜１８％（ただし、３９％モル量までのＯ２−イオンがＦ−イオンで置換されている）からなるガラス。
【００４６】
（Ｇ３）質量％表示で、Ｐ２Ｏ５；５〜４５％、ＡｌＦ３；１〜３５％、ＲＦ（ＲはＬｉ、Ｎａ、Ｋ）；０〜４０％、Ｒ'Ｆ２（Ｒ'はＭｇ、Ｃａ、Ｓｒ、Ｂａ、Ｐｂ、Ｚｎ）；１０〜７５％、Ｒ"Ｆｍ（Ｒ"はＬａ、Ｙ、Ｃｄ、Ｓｉ、Ｂ、Ｚｒ、Ｔａ、ｍはＲ"の原子価に相当する数）；０〜１５％（ただし、フッ化物総合計量の７０％までを酸化物に置換可能）、およびＣｕＯ；０．２〜１５％を含むガラス。
【００４７】
（Ｇ４）カチオン％表示で、Ｐ５＋；１１〜４３％、Ａｌ３＋；１〜２９％、Ｒカチオン（Ｍｇ、Ｃａ、Ｓｒ、Ｂａ、Ｐｂ、Ｚｎイオンの合量）；１４〜５０％、Ｒ'カチオン（Ｌｉ、Ｎａ、Ｋイオンの合量）；０〜４３％、Ｒ"カチオン（Ｌａ、Ｙ、Ｇｄ、Ｓｉ、Ｂ、Ｚｒ、Ｔａイオンの合量）；０〜８％、およびＣｕ２＋；０．５〜１３％を含み、さらにアニオン％表示でＦ−；１７〜８０％を含有するガラス。
【００４８】
（Ｇ５）カチオン％表示で、Ｐ５＋；２３〜４１％、Ａｌ３＋；４〜１６％、Ｌｉ＋；１１〜４０％、Ｎａ＋；３〜１３％、Ｒ２＋（Ｍｇ２＋、Ｃａ２＋、Ｓｒ２＋、Ｂａ２＋、Ｚｎ２＋の合量）；１２〜５３％、およびＣｕ２＋；２．６〜４．７％を含み、さらにアニオン％表示でＦ−；２５〜４８％、およびＯ２−；５２〜７５％を含むガラス。
【００４９】
（Ｇ６）質量％表示で、Ｐ２Ｏ５；７０〜８５％、Ａｌ２Ｏ３；８〜１７％、Ｂ２Ｏ３；１〜１０％、Ｌｉ２Ｏ；０〜３％、Ｎａ２Ｏ；０〜５％、Ｋ２Ｏ；０〜５％、ただし、Ｌｉ２Ｏ＋Ｎａ２Ｏ＋Ｋ２Ｏ；０．１〜５％、ＳｉＯ２；０〜３％からなる基礎ガラス１００質量部に対し、外割でＣｕＯを０．１〜５質量部含むガラス。
【００５０】
市販品を例示すると、（Ｇ１）のガラスとしては、ＮＦ−５０Ｅ、ＮＦ−５０ＥＸ、ＮＦ−５０Ｔ、ＮＦ−５０ＴＸ（旭硝子社製、商品名）等、（Ｇ２）のガラスとしては、ＢＧ−６０、ＢＧ−６１（以上、ショット社製、商品名）等、（Ｇ５）のガラスとしては、ＣＤ５０００（ＨＯＹＡ社製、商品名）等が挙げられる。
【００５１】
また、上記したＣｕＯ含有ガラスは、金属酸化物をさらに含有してもよい。金属酸化物として、例えば、Ｆｅ２Ｏ３、ＭｏＯ３、ＷＯ３、ＣｅＯ２、Ｓｂ２Ｏ３、Ｖ２Ｏ５等の１種または２種以上を含有するＣｕＯ含有ガラスは、紫外域の短波長側、例えば、波長３００ｎｍ以下に吸収特性を有する。
【００５２】
該金属酸化物の含有量は、上記ＣｕＯ含有ガラス１００質量部に対して、Ｆｅ２Ｏ３、ＭｏＯ３、ＷＯ３およびＣｅＯ２からなる群から選択される少なくとも１種を、Ｆｅ２Ｏ３；０．６〜５質量部、ＭｏＯ３；０．５〜５質量部、ＷＯ３；１〜６質量部、ＣｅＯ２；２．５〜６質量部、またはＦｅ２Ｏ３とＳｂ２Ｏ３の２種をＦｅ２Ｏ３；０．６〜５質量部＋Ｓｂ２Ｏ３；０．１〜５質量部、もしくはＶ２Ｏ５とＣｅＯ２の２種をＶ２Ｏ５；０．０１〜０．５質量部＋ＣｅＯ２；１〜６質量部とすることが好ましい。
【００５３】
アルカリ含有ガラスとしては、例えば、アルカリ含有ガラスの基本的な組成に、以下の金属酸化物を添加したガラスが挙げられる。金属酸化物のうち、例えば、酸化鉄は３８０ｎｍ付近に鋭い吸収があり、これを含有するアルカリ含有ガラスにおける３６０ｎｍ以下の透過率は低くなる。酸化鉄以外の金属酸化物としては、酸化チタン、酸化セリウム、酸化亜鉛が挙げられ、これらの金属酸化物が含まれるアルカリ含有ガラスにおいても酸化鉄の場合と同様の傾向が得られる。
【００５４】
アルカリ含有ガラスの市販品としては、ＢＫ７、Ｂ２７０、Ｄ２６３Ｔｅｃｏ、テンパックス（以上、ショット社製、商品名）、ＴＡＦシリーズ、ＦＣＤシリーズ（ＨＯＹＡ社製、商品名）等が挙げられる。
【００５５】
ガラス吸収層の厚さは、本フィルタの厚さが０．５ｍｍ以下であるので、この要件に適合させるために、０．０３〜０．５ｍｍが好ましく、薄型化および強度の点から、０．０５〜０．２ｍｍがより好ましい。
【００５６】
ガラス吸収層は吸収層として用いられるとともにそれ自体が基板として機能できる。例えば、ＣｕＯ含有ガラス吸収層による光の吸収ピークは、典型的には、染料（色素）や顔料等の吸収剤に比べると吸収波長帯の幅が大きく、吸収波長帯と透過波長帯の境界が急峻ではない。このような、ガラス吸収層を吸収層として用いる場合、特に、可視域と紫外域の境界に急峻な吸光特性が求められる場合には、例えば、図１Ｂ、図１Ｄ、図１Ｅに示すＵＶ透過フィルタ１０のように、吸収層はガラス吸収層と吸収剤含有吸収層の組み合わせが好ましい。
【００５７】
（樹脂吸収層）
樹脂吸収層は、それ自体が本発明における吸収体に定義される吸収特性を有する樹脂により構成される。該吸収特性を有する樹脂としては、例えば、入射角０°の光に対してλＴｍａｘ（０°）より短波長側に最大吸収波長を有する吸収波長帯を有し、それ以外の波長領域では透明基材を構成する樹脂と同様の透過性を有する樹脂（以下、「透明樹脂」）が挙げられる。さらに、このような樹脂においては、例えば、厚さ０．５ｍｍ以下の板状体で測定される光吸収スペクトルにおいて透過率が５０％未満となる吸収波長帯が３００ｎｍ以下にあることが好ましい。
【００５８】
本フィルタにおいては、このような樹脂吸収層と、ガラス吸収層および／または吸収剤含有吸収層を組み合わせてもよい。樹脂吸収層と透明樹脂を用いた吸収剤含有吸収層を組み合わせる場合、樹脂吸収層の樹脂の吸収と吸収剤含有吸収層の吸収剤の吸収の両方が利用でき好ましい。ただし、上記吸収特性を有する樹脂と吸収剤を含有する吸収剤含有吸収層であれば、一層で樹脂および吸収剤の吸収特性を併せもつ吸収層が得られることから、吸収層の薄膜化の観点からは、該構成の吸収剤含有吸収層とすることが好ましい。
【００５９】
（吸収剤含有吸収層）
吸収剤含有吸収層は、典型的には、樹脂中に吸収剤が均一に溶解または分散した層または樹脂基板である。樹脂は層を形成するためのマトリックス成分であり、透明基材として使用可能な樹脂でもよく、透明樹脂を含むそれ自体で樹脂吸収層を構成しうる吸収波長帯を有する樹脂であってもよい。吸収剤の吸光特性を、吸収剤含有吸収層に反映できる樹脂が好ましい。
【００６０】
＜吸収剤＞
吸収剤としては、上記吸収体の条件を満たす吸収特性を吸収剤含有吸収層に付与できるものであれば制限されない。すなわち、波長２５０〜１１００ｎｍの範囲において本フィルタの透過最大波長λＴｍａｘ（０°）以外に吸収ピークを有する吸収剤が使用できる。
【００６１】
上記吸収剤としては、例えば、主として可視光を吸収する吸収剤、主としてＮＩＲを吸収する吸収剤、主として近紫外光を吸収する吸収剤（ただし、透過最大波長λＴｍａｘ（０°）以外に吸収ピークを有する）等が挙げられる。
【００６２】
主として可視光を吸収する吸収剤としては、スクアリリウム系色素、フタロシアニン系色素、シアニン系色素、アゾ系色素、アントラキノン系色素、ペリノン系色素、ペリレン系色素、メチン系色素、キノリン系色素、アジン系色素、ジケトピロロピロール（ＤＰＰ）系色素、クロコニウム系色素、金属錯体、ジインモニウム系色素等の色素が挙げられる。これらは、１種または２種以上を用いてよい。
【００６３】
主としてＮＩＲを吸収する吸収剤としては、シアニン系色素、フタロシアニン系色素、ナフタロシアニン系色素、ジチオール金属錯体系色素、ジイモニウム系色素、ポリメチン系色素、フタリド系色素、ナフトキノン系色素、アントラキノン系色素、インドフェノール系色素、スクアリリウム系色素等の色素が挙げられる。これらは、１種または２種以上を用いてよい。
【００６４】
主として近紫外光を吸収する吸収剤としては、オキサゾール系色素、メロシアニン系色素、シアニン系色素、ナフタルイミド系色素、オキサジアゾール系色素、オキサジン系色素、オキサゾリジン系色素、ナフタル酸系色素、スチリル系色素、アントラセン系色素、環状カルボニル系色素、およびトリアゾール系色素等が挙げられる。これらは、透過最大波長λＴｍａｘ（０°）以外に吸収ピークを有する１種または２種以上を用いてよい。
【００６５】
なお、用いる吸収剤によっては所期の吸収以外の吸収を有するものがある。吸収剤を選択する際には、本フィルタのＵＶ透過を大きく阻害しない程度の吸収剤を適宜選択するとよい。
【００６６】
吸収剤含有吸収層が含有する吸収剤の種類は、ＵＶ透過フィルタの他の構成要素を勘案して適宜選択される。例えば、図１Ａ〜図１Ｄに示すＵＶ透過フィルタにおいては、少なくとも反射層が有する反射波長帯以外の波長帯を吸収する吸収剤が用いられる。図１Ｅに示すＵＶ透過フィルタにおいて、ガラス吸収層と吸収剤含有吸収層を積層する場合の、吸収剤含有吸収層が含有する吸収剤としては、主として可視光を吸収する吸収剤が用いられる。
【００６７】
また、例えば、図１Ｆ、図１Ｇに示すＵＶ透過フィルタにおける吸収層が、吸収剤含有吸収層で構成される場合、吸収剤は、主として可視光を吸収する吸収剤と主としてＮＩＲを吸収する吸収剤を組み合わせて用いるとよい。さらに、主として近紫外光を吸収する吸収剤を用いてもよい。
【００６８】
この場合、吸収剤は、例えば、波長２５０〜１１００の光吸収スペクトルにおける樹脂中の最大吸収波長がそれぞれ、４００ｎｍ以上５００ｎｍ未満の範囲にある吸収剤（Ｄ１）、５００ｎｍ以上６００ｎｍ未満の範囲にある吸収剤（Ｄ２）、６００ｎｍ以上７００ｎｍ未満の範囲にある吸収剤（Ｄ３）、７００ｎｍ以上８００ｎｍ未満の範囲にある吸収剤（Ｄ４）、８００ｎｍ以上９００ｎｍ未満の範囲にある吸収剤（Ｄ５）、９００ｎｍ以上１１００ｎｍの範囲にある吸収剤（Ｄ６）を組み合わせることが好ましい。吸収剤（Ｄ１）〜吸収剤（Ｄ６）の各吸収剤において、吸収剤は１種または２種以上を用いてもよい。
【００６９】
吸収剤（Ｄ１）としては、アゾ系色素、メロシアニン系色素、クマリン系色素が好ましい。吸収剤（Ｄ２）としては、シアニン系色素、スクアリリウム系色素、オキソノール系色素、スチリル系色素が好ましい。吸収剤（Ｄ３）としては、シアニン系色素、スクアリリウム系色素、フタロシアニン系色素が好ましい。吸収剤（Ｄ４）としては、スクアリリウム系色素、シアニン系色素、フタロシアニン系色素が好ましい。吸収剤（Ｄ５）としては、シアニン系色素、フタロシアニン系色素、スクアリリウム系色素、クロコニウム系色素が好ましい。吸収剤（Ｄ６）としては、シアニン系色素、フタロシアニン系色素、ジインモニウム系色素、クロコニウム系色素、ＤＰＰ系色素、Ｎｉ錯体系色素が好ましい。
【００７０】
吸収剤（Ｄ１）〜吸収剤（Ｄ６）は、それぞれ市販品を用いてもよく、上に例示した各色素において、公知の方法により、その骨格を有する化合物に最大吸収波長が所望の波長範囲となるように選択された置換基を導入することにより合成した色素を用いてもよい。
【００７１】
ここで、本フィルタに用いる吸収剤は、以下の理由により、吸収剤含有吸収層とした際に、可視域と紫外域の境界に急峻な吸光特性を有する吸収ピークが得られる吸収剤を含むことが好ましい。
【００７２】
本フィルタにおいて、ＵＶ透過波長帯以外の波長域の光の透過率はできる限り小さいことが好ましい。特に、高感度でＵＶのモニタリングをする際に可視光の感知はノイズの原因となり得るため、紫外域と可視域の境界の透過率変化は急峻であることが好ましい。例えばＣｕＯ含有ガラスでは、上記のとおり吸収波長帯と透過波長帯の境界が急峻な吸収ピークを得難いことから、本フィルタに上記特性を付与する際には、上記吸光特性を有する吸収剤の使用が好ましい。また、誘電体多層膜による反射層で該特性を得ようとしても、光の入射角度により反射波長帯がシフトするため、入射角依存性を抑制するためには上記吸光特性を有する吸収剤の使用が好ましい。
【００７３】
上記観点から吸収剤含有吸収層は、具体的には、以下の（ｉｖ−１）を満たす吸収剤（以下、吸収剤（Ｕ）ともいう）を含有することが好ましい。以下、特に断りのない限り、吸収剤の光学特性をいう場合、入射角０°における光学特性である。
（ｉｖ−１）ジクロロメタンに溶解して測定される波長２８０〜８００ｎｍの光吸収スペクトルにおいて、波長３００〜４２０ｎｍの範囲に吸収最大波長λｍａｘ(UV)を有する。
【００７４】
吸収剤（Ｕ）は、さらに、以下の（ｉｖ−２）を満たすことが好ましい。
（ｉｖ−２）ジクロロメタンに溶解して測定される分光透過率曲線において、吸収最大波長λｍａｘ(UV)における透過率を１０％としたとき、吸収最大波長λｍａｘ(UV)と、吸収最大波長λｍａｘ(UV)より短波長で透過率が５０％となる波長λｓ５０との差λｍａｘ(UV)−λｓ５０が６０ｎｍ以下である。
【００７５】
（ｉｖ−１）を満たす吸収剤（Ｕ）のうち、（ｉｖ−２）を満たす吸収剤を吸収剤（Ｕ１）という。以下、吸収剤（Ｕ１）をジクロロメタンに溶解して測定される分光透過率曲線において得られる吸収最大波長λｍａｘ(UV)を、単に「λｍａｘ(UV)」で示す。λｍａｘ(UV)における透過率を１０％としたとき、λｍａｘ(UV)より短波長で透過率が５０％となる波長λｓ５０を単に「λｓ５０」で示す。
【００７６】
また、吸収剤（Ｕ１）について、ジクロロメタンに溶解して測定される分光透過率曲線においてλｍａｘ(UV)における透過率を１０％としたとき、λｍａｘ(UV)より短波長で透過率が、７０％となる波長を「λｓ７０」、８０％となる波長を「λｓ８０」、９０％となる波長を「λｓ９０」でそれぞれ示す。吸収剤（Ｕ１）は、（ｉｖ−２）に加えて、λｍａｘ(UV)とλｓ７０、λｓ８０、λｓ９０が以下の関係を満たすことがより好ましい。
λｍａｘ(UV)−λｓ７０≦７０ｎｍ
λｍａｘ(UV)−λｓ８０≦７５ｎｍ
λｍａｘ(UV)−λｓ９０≦８０ｎｍ
【００７７】
（ｉｖ−１）を満たす吸収剤（Ｕ）の吸収最大波長は、透明樹脂中においても大きく変化しない。すなわち、（ｉｖ−１）を満たす吸収剤（Ｕ）を透明樹脂に溶解または分散して得られる吸収剤含有吸収層においても、入射角０°で測定される波長２８０〜８００ｎｍの光吸収スペクトルにおける吸収最大波長λｍａｘ・P(UV)が、概ね波長３００〜４２０ｎｍ内に存在するため、好ましい。
【００７８】
吸収剤（Ｕ１）は、透明樹脂に含まれる場合にも優れた急峻性を示す。すなわち、吸収剤（Ｕ１）は、該吸収剤（Ｕ１）を透明樹脂に溶解または分散して得られる吸収剤含有吸収層においても、吸収最大波長λｍａｘ・Ｐ(UV)における透過率を１０％としたとき、吸収最大波長λｍａｘ・Ｐ(UV)と、吸収最大波長λｍａｘ・Ｐ(UV)より短波長で透過率が５０％となる波長λｓ５０・Ｐとの差λｍａｘ・Ｐ(UV)−λｓ５０・Ｐが概ね６０ｎｍ以下でありジクロロメタン中と同等の急峻性を示し、好ましい。
【００７９】
吸収剤（Ｕ１）を使用すれば、本フィルタにおいて、例えば、Ｔｍａｘを１と規格化したとき、λＴｍａｘ（０°）よりも長波長側で透過率が０．５となる波長λ（０°１／２Ｌ）を、容易に波長３８０〜４２０ｎｍの範囲内にできる。また、それにより（３）の要件の達成に貢献できる。
【００８０】
吸収剤（Ｕ）を含有する吸収剤含有吸収層を備える場合、本フィルタは、吸収剤含有吸収層の吸収最大波長λｍａｘ・P(UV)における入射角０°における透過率が３０％以下であることが好ましい。該透過率が３０％以下であれば、可視光の短波長側の光を十分に遮蔽でき、本フィルタにおける（３）の要件を達成しやすい。吸収剤含有吸収層の吸収最大波長λｍａｘ・P(UV)における本フィルタの透過率は、２０％以下がより好ましく、１０％以下がさらに好ましい。
【００８１】
吸収剤（Ｕ１）の具体例としては、（ｉｖ−１）および（ｉｖ−２）を満たす、オキサゾール系色素、メロシアニン系色素、シアニン系色素、ナフタルイミド系色素、オキサジアゾール系色素、オキサジン系色素、オキサゾリジン系色素、ナフタル酸系色素、スチリル系色素、アントラセン系色素、環状カルボニル系色素、およびトリアゾール系色素等が挙げられる。
【００８２】
吸収剤（Ｕ１）の市販品としては、例えば、オキサゾール系として、Ｕｖｉｔｅｘ（登録商標）ＯＢ（Ｃｉｂａ社製  商品名）、Ｈａｋｋｏｌ（登録商標）ＲＦ−Ｋ（昭和化学工業（株）製、商品名）、Ｎｉｋｋａｆｌｕｏｒ  ＥＦＳ、Ｎｉｋｋａｆｌｕｏｒ  ＳＢ−ｃｏｎｃ（以上、いずれも日本化学工業（株）製、商品名）等が挙げられる。メロシアニン系として、Ｓ０５１１、Ｓ０５１２（Ｆｅｗ  Ｃｈｅｍｉｃａｌｓ社製、商品名）等が挙げられる。シアニン系として、ＳＭＰ３７０、ＳＭＰ４１６（以上、いずれも（株）林原製、商品名）等が挙げられる。ナフタルイミド系として、Ｌｕｍｏｇｅｎ（登録商標）Ｆ  ｖｉｏｌｅｔ５７０（ＢＡＳＦ社製、商品名）等が挙げられる。また、ＳＭＰ４７１（（株）林原製、商品名）等も使用できる。
【００８３】
吸収剤（Ｕ１）として、式（Ｎ）で示される色素も挙げられる。なお、本明細書中、特に断らない限り、式（Ｎ）で表される色素を色素（Ｎ）と記す。他の式で表される色素も同様に記す。また、式（１ｎ）で表される基を基（１ｎ）と記す。他の式で表される基も同様に記す。
【００８４】
【化１】
2022000704.tif 000003
【００８５】
式（Ｎ）中、Ｒ１８は、それぞれ独立に、飽和もしくは不飽和の環構造を含んでもよく、分岐を有してもよい炭素数１〜２０の炭化水素基を示す。具体的には、直鎖状または分枝状のアルキル基、アルケニル基、飽和環状炭化水素基、アリール基、アルアリール基等が挙げられる。また、式（Ｎ）中、Ｒ１９は、それぞれ独立に、シアノ基、または式（ｎ）で示される基である。
−ＣＯＯＲ３０      ・・・（ｎ）
式（ｎ）中、Ｒ３０は、飽和もしくは不飽和の環構造を含んでもよく、分岐を有してもよい炭素数１〜２０の炭化水素基を示す。具体的には、直鎖状または分枝鎖状のアルキル基、アルケニル基、飽和環状炭化水素基、アリール基、アルアリール基等が挙げられる。
【００８６】
色素（Ｎ）中のＲ１８としては、式（１ｎ）〜（４ｎ）で示される基が中でも好ましい。また、色素（Ｎ）中のＲ１９としては、式（５ｎ）で示される基が中でも好ましい。
【００８７】
【化２】
2022000704.tif 000004
【００８８】
色素（Ｎ）の具体例としては、表１に示す構成の色素（Ｎ−１）〜（Ｎ−４）が例示できる。なお、表１におけるＲ１８およびＲ１９の具体的な構造は、式（１ｎ）〜（５ｎ）に対応する。表１には対応する色素略号も示した。なお、色素（Ｎ−１）〜（Ｎ−４）において、２個存在するＲ１８は同じであり、Ｒ１９も同様である。
【００８９】
【表１】
2022000704.tif 000005
【００９０】
以上例示した吸収剤（Ｕ１）の中でも、オキサゾール系、メロシアニン系の色素が好ましく、その市販品としては、例えば、Ｕｖｉｔｅｘ（登録商標）ＯＢ、Ｈａｋｋｏｌ（登録商標）ＲＦ−Ｋ、Ｓ０５１１が挙げられる。吸収剤（Ｕ１）としては、特に、式（Ｍ）で示されるメロシアニン系色素が好ましい。
【００９１】
【化３】
2022000704.tif 000006
式（Ｍ）中、Ｙは、１個の炭素原子にＱ６およびＱ７が結合したメチレン基または酸素原子を示す。ここで、Ｑ６およびＱ７は、それぞれ独立に、水素原子、ハロゲン原子、または炭素数１〜１０のアルキル基もしくはアルコキシ基を表す。Ｑ６およびＱ７は、それぞれ独立に、水素原子、または、炭素数１〜１０のアルキル基もしくはアルコキシ基が好ましく、いずれも水素原子であるか、少なくとも一方が水素原子で他方が炭素数１〜４のアルキル基がより好ましい。特に好ましくは、Ｑ６およびＱ７はいずれも水素原子である。
【００９２】
Ｑ１は、置換基を有していてもよい炭素数１〜１２の１価の炭化水素基を表す。有してもよい置換基が炭化水素基である場合の１価の炭化水素基としては、水素原子の一部が脂肪族環、芳香族環もしくはアルケニル基で置換されていてもよい炭素数１〜１２のアルキル基、水素原子の一部が芳香族環、アルキル基もしくはアルケニル基で置換されていてもよい炭素数３〜８のシクロアルキル基、および水素原子の一部が脂肪族環、アルキル基もしくはアルケニル基で置換されていてもよい炭素数６〜１２のアリール基が好ましい。Ｑ１が無置換のアルキル基である場合、そのアルキル基は直鎖状であっても、分岐状であってもよく、その炭素数は１〜６がより好ましい。
【００９３】
水素原子の一部が脂肪族環、芳香族環もしくはアルケニル基で置換された炭素数１〜１２のアルキル基としては、炭素数３〜６のシクロアルキル基を有する炭素数１〜４のアルキル基、フェニル基で置換された炭素数１〜４のアルキル基がより好ましく、フェニル基で置換された炭素数１または２のアルキル基が特に好ましい。なお、アルケニル基で置換されたアルキル基とは、全体としてアルケニル基であるが１、２位間に不飽和結合を有しないものを意味し、例えばアリル基や３−ブテニル基等をいう。
【００９４】
炭化水素基以外の置換基を有する炭化水素基としては、アルコキシ基、アシル基、アシルオキシ基、シアノ基、ジアルキルアミノ基または塩素原子を１個以上有する炭化水素基が好ましい。これらアルコキシ基、アシル基、アシルオキシ基およびジアルキルアミノ基の炭素数は１〜６が好ましい。
【００９５】
好ましいＱ１は、水素原子の一部がシクロアルキル基またはフェニル基で置換されていてもよい炭素数１〜６のアルキル基である。特に好ましいＱ１は炭素数１〜６のアルキル基であり、具体的には、例えば、メチル基、エチル基、プロピル基、イソプロピル基、ブチル基、イソブチル基、ｔ−ブチル基等が挙げられる。
【００９６】
Ｑ２〜Ｑ５は、それぞれ独立に、水素原子、ハロゲン原子、または、炭素数１〜１０のアルキル基もしくはアルコキシ基を表す。アルキル基およびアルコキシ基の炭素数は１〜６が好ましく、１〜４がより好ましい。Ｑ２およびＱ３は、少なくとも一方が、アルキル基が好ましく、いずれもアルキル基がより好ましい。Ｑ２またはＱ３がアルキル基でない場合は、水素原子がより好ましい。Ｑ２およびＱ３は、いずれも炭素数１〜６のアルキル基が特に好ましい。Ｑ４およびＱ５は、少なくとも一方が、水素原子が好ましく、いずれも水素原子がより好ましい。Ｑ４またはＱ５が水素原子でない場合は、炭素数１〜６のアルキル基が好ましい。
【００９７】
Ｚは、式（Ｚ１）〜（Ｚ５）で表される２価の基のいずれかを表す。
【化４】
2022000704.tif 000007
【００９８】
式（Ｚ１）において、Ｑ８およびＱ９は、それぞれ独立に、置換基を有していてもよい炭素数１〜１２の１価の炭化水素基を表す。Ｑ８およびＱ９は、異なる基であってもよいが、同一の基が好ましい。
【００９９】
有してもよい置換基が炭化水素基である場合の１価の炭化水素基としては、水素原子の一部が脂肪族環、芳香族環もしくはアルケニル基で置換されていてもよい炭素数１〜１２のアルキル基、水素原子の一部が芳香族環、アルキル基もしくはアルケニル基で置換されていてもよい炭素数３〜８のシクロアルキル基、および、水素原子の一部が脂肪族環、アルキル基もしくはアルケニル基で置換されていてもよい炭素数６〜１２のアリール基が好ましい。
【０１００】
Ｑ８およびＱ９が無置換のアルキル基である場合、そのアルキル基は直鎖状であっても、分岐状であってもよく、その炭素数は１〜６がより好ましい。水素原子の一部が脂肪族環、芳香族環もしくはアルケニル基で置換された炭素数１〜１２のアルキル基としては、炭素数３〜６のシクロアルキル基を有する炭素数１〜４のアルキル基、フェニル基で置換された炭素数１〜４のアルキル基がより好ましく、フェニル基で置換された炭素数１または２のアルキル基が特に好ましい。なお、アルケニル基で置換されたアルキル基とは、全体としてアルケニル基であるが１、２位間に不飽和結合を有しないものを意味し、例えばアリル基や３−ブテニル基等をいう。
【０１０１】
炭化水素基以外の置換基を有する１価の炭化水素基としては、アルコキシ基、アシル基、アシルオキシ基、シアノ基、ジアルキルアミノ基または塩素原子を１個以上有する炭化水素基が好ましい。これらアルコキシ基、アシル基、アシルオキシ基およびジアルキルアミノ基の炭素数は１〜６が好ましい。
【０１０２】
好ましいＱ８およびＱ９は、いずれも、水素原子の一部がシクロアルキル基またはフェニル基で置換されていてもよい炭素数１〜６のアルキル基である。特に好ましいＱ８およびＱ９は、いずれも、炭素数１〜６のアルキル基であり、具体的には、例えば、メチル基、エチル基、プロピル基、イソプロピル基、ブチル基、イソブチル基、ｔ−ブチル基等が挙げられる。
【０１０３】
式（Ｚ２）〜（Ｚ４）において、Ｑ１０〜Ｑ１９は、それぞれ独立に、水素原子、または、置換基を有していてもよい炭素数１〜１２の１価の炭化水素基を表す。置換基を有していてもよい炭素数１〜１２の１価の炭化水素基は、前記Ｑ８、Ｑ９と同様の炭化水素基である。置換基を有していてもよい炭素数１〜１２の１価の炭化水素基としては、置換基を有しない炭素数１〜６のアルキル基が好ましい。
【０１０４】
Ｑ１０とＱ１１は、いずれも、炭素数１〜６のアルキル基がより好ましく、それらは同一のアルキル基が特に好ましい。Ｑ１２、Ｑ１５は、いずれも水素原子であるか、置換基を有しない炭素数１〜６のアルキル基が好ましい。同じ炭素原子に結合した２つの基（Ｑ１３とＱ１４、Ｑ１６とＱ１７、Ｑ１８とＱ１９）は、いずれも水素原子であるか、いずれも炭素数１〜６のアルキル基が好ましい。
【０１０５】
色素（Ｍ）としては、Ｙが酸素原子であり、Ｚが基（Ｚ１）または基（Ｚ２）である化合物、および、Ｙが、１個の炭素原子にＱ６およびＱ７が結合したメチレン基であり、Ｚが基（Ｚ１）または基（Ｚ５）である化合物が好ましい。
【０１０６】
Ｙが酸素原子であり、Ｚが基（Ｚ１）または基（Ｚ２）である場合の色素（Ｍ）としては、Ｑ１が炭素数１〜６のアルキル基、Ｑ２とＱ３がいずれも水素原子であるかいずれも炭素数炭素数１〜６のアルキル基、Ｑ４、Ｑ５がいずれも水素原子ある、色素（Ｍ）がより好ましい。特に、Ｑ１が炭素数１〜６のアルキル基、Ｑ２とＱ３がいずれも炭素数１〜６のアルキル基、Ｑ４、Ｑ５がいずれも水素原子ある、色素（Ｍ）が好ましい。
【０１０７】
Ｙが、１個の炭素原子にＱ６およびＱ７が結合したメチレン基であり、Ｚが基（Ｚ１）または基（Ｚ５）である色素（Ｍ）としては、Ｑ１が炭素数１〜６のアルキル基、Ｑ２とＱ３がいずれも水素原子であるかいずれも炭素数１〜６のアルキル基、Ｑ４〜Ｑ７がいずれも水素原子ある、色素（Ｍ）が好ましく、Ｑ１が炭素数１〜６のアルキル基、Ｑ２〜Ｑ７がいずれも水素原子ある、色素（Ｍ）がより好ましい。色素（Ｍ）としては、Ｙが酸素原子であり、Ｚが基（Ｚ１）または基（Ｚ２）である化合物が好ましく、Ｙが酸素原子であり、Ｚが基（Ｚ１）である化合物が特に好ましい。
【０１０８】
色素（Ｍ）の具体例としては、式（Ｍ−１）〜（Ｍ−１１）で表される化合物が挙げられる。
【化５】
2022000704.tif 000008
【０１０９】
【化６】
2022000704.tif 000009
【０１１０】
また、吸収剤（Ｕ１）として、Ｅｘｉｔｏｎ社製のＡＢＳ４０７、ＱＣＲ  Ｓｏｌｕｔｉｏｎｓ  Ｃｏｒｐ．社製のＵＶ３８１Ａ、ＵＶ３８１Ｂ、ＵＶ３８２Ａ、ＵＶ３８６Ａ、ＶＩＳ４０４Ａ、ＨＷ  Ｓａｎｄ社製のＡＤＡ１２２５、ＡＤＡ３２０９、ＡＤＡ３２１６、ＡＤＡ３２１７、ＡＤＡ３２１８、ＡＤＡ３２３０、ＡＤＡ５２０５、ＡＤＡ２０５５、ＡＤＡ６７９８、ＡＤＡ３１０２、ＡＤＡ３２０４、ＡＤＡ３２１０、ＡＤＡ２０４１、ＡＤＡ３２０１、ＡＤＡ３２０２、ＡＤＡ３２１５、ＡＤＡ３２１９、ＡＤＡ３２２５、ＡＤＡ３２３２、ＡＤＡ４１６０、ＡＤＡ５２７８、ＡＤＡ５７６２、ＡＤＡ６８２６、ＡＤＡ７２２６、ＡＤＡ４６３４、ＡＤＡ３２１３、ＡＤＡ３２２７、ＡＤＡ５９２２、ＡＤＡ５９５０、ＡＤＡ６７５２、ＡＤＡ７１３０、ＡＤＡ８２１２、ＡＤＡ２９８４、ＡＤＡ２９９９、ＡＤＡ３２２０、ＡＤＡ３２２８、ＡＤＡ３２３５、ＡＤＡ３２４０、ＡＤＡ３２１１、ＡＤＡ３２２１、ＡＤＡ５２２０、ＡＤＡ７１５８、ＣＲＹＳＴＡＬＹＮ社製のＤＬＳ３８１Ｂ、ＤＬＳ３８１Ｃ、ＤＬＳ３８２Ａ、ＤＬＳ３８６Ａ、ＤＬＳ４０４Ａ、ＤＬＳ４０５Ａ、ＤＬＳ４０５Ｃ、ＤＬＳ４０３Ａ等を用いてもよい。
【０１１１】
上に例示した吸収剤（Ｕ１）として用いられる各化合物のうち、本発明に好ましく用いられる化合物の、製品名、名称、または式番号とジクロロメタンに溶解して測定されるλｍａｘ(UV)、λｓ５０、λｓ７０、λｓ８０、およびλｓ９０ならびに、λｍａｘ(UV)と、λｓ５０、λｓ７０、λｓ８０、およびλｓ９０の差をそれぞれ表２に示す。
【０１１２】
【表２】
2022000704.tif 000010
【０１１３】
本実施形態においては、吸収剤（Ｕ１）として、上記の吸光特性を有する複数の化合物から選ばれる１種を単独で用いてもよく、２種以上を併用してもよい。
【０１１４】
吸収剤は、好ましくは吸収剤（Ｕ）の１種または２種以上を、より好ましくは吸収剤（Ｕ１）の１種または２種以上を含有する。なお、吸収剤は、本効果を損なわない範囲で必要に応じて、吸収剤（Ｕ）以外のその他の吸収剤を含有してもよい。
【０１１５】
＜樹脂＞
吸収剤含有吸収層に用いられる樹脂は、上記透明基材として使用可能な樹脂や透明樹脂が好ましい。または、同一の吸収剤を用いて得られる吸収剤含有吸収層を本フィルタに適用した場合、透明樹脂を使用した場合と同様のＵＶ透過波長帯が得られる樹脂であれば、上記透明基材として使用可能な樹脂や透明樹脂と同様に好ましく使用できる。このような樹脂と上記透明基材として使用可能な樹脂および透明樹脂を合わせて以下、「樹脂（Ｂ）」という。
【０１１６】
樹脂（Ｂ）として、具体的には、アクリル樹脂、エポキシ樹脂、エン・チオール樹脂、ポリカーボネート樹脂、ポリエーテル樹脂、ポリアリレート樹脂、ポリサルホン樹脂、ポリエーテルサルホン樹脂、ポリパラフェニレン樹脂、ポリアリーレンエーテルフォスフィンオキシド樹脂、ポリイミド樹脂、ポリアミドイミド樹脂、ポリオレフィン樹脂、環状オレフィン樹脂、およびポリエステル樹脂が挙げられる。樹脂（Ｂ）としては、これらの樹脂から１種を単独で使用してもよく、２種以上を混合して使用してもよい。
【０１１７】
上記の中でも、樹脂（Ｂ）に対する吸収剤の溶解性および耐熱性の観点から、樹脂（Ｂ）は、ガラス転移温度（Ｔｇ）の高い樹脂が好ましい。樹脂（Ｂ）のＴｇは具体的には１４０℃以上が好ましく、２００℃以上がより好ましい。
【０１１８】
Ｔｇが高い樹脂として、ポリエステル樹脂、ポリカーボネート樹脂、ポリエーテルサルホン樹脂、ポリアリレート樹脂、ポリイミド樹脂、およびエポキシ樹脂から選ばれる１種以上が好ましい。さらに、樹脂（Ｂ）は、ポリエステル樹脂、ポリイミド樹脂から選ばれる１種以上がより好ましく、ポリイミド樹脂が特に好ましい。ポリエステル樹脂としては、ポリエチレンテレフタレート樹脂、ポリエチレンナフタレート樹脂等が好ましい。
【０１１９】
樹脂（Ｂ）としては、市販品を用いてもよい。市販品としては、アクリル樹脂として、オグソール（登録商標）ＥＡ−Ｆ５００３（大阪ガスケミカル（株）製、商品名）、ポリメチルメタクリレート、ポリイソブチルメタクリレート（以上、いずれも東京化成工業（株）製、商品名）、ＢＲ５０（三菱レイヨン（株）製、商品名）等が挙げられる。
【０１２０】
また、ポリエステル樹脂として、ＯＫＰ４ＨＴ、ＯＫＰ４、Ｂ−ＯＫＰ２、ＯＫＰ−８５０（以上、いずれも大坂ガスケミカル（株）製、商品名）、バイロン（登録商標）１０３（東洋紡（株）製、商品名）等が挙げられる。
【０１２１】
ポリカーボネート樹脂として、ＬｅＸａｎ（登録商標）ＭＬ９１０３(ｓａｂｉｃ社製、商品名）、ＥＰ５０００（三菱ガス化学（株）社製、商品名）、ＳＰ３８１０（帝人化成（株）製、商品名）、ＳＰ１５１６（帝人化成（株）製、商品名）、ＴＳ２０２０（帝人化成（株）製、商品名）、ｘｙｌｅｘ（登録商標）７５０７（ｓａｂｉｃ社製、商品名)等が挙げられる。環状オレフィン樹脂として、ＡＲＴＯＮ（登録商標）（ＪＳＲ（株）製、商品名）、ＺＥＯＮＥＸ（登録商標）（日本ゼオン（株）製、商品名）等が挙げられる。
【０１２２】
ポリイミド樹脂として、ネオプリム（登録商標）Ｃ３Ｇ３０（三菱ガス化学（株）製、商品名）、同Ｃ３４５０（三菱ガス化学（株）製、商品名）、ＪＬ−２０（新日本理化製、商品名）（これらのポリイミド樹脂には、シリカが含まれていてもよい）等が挙げられる。
【０１２３】
吸収剤含有吸収層は、本発明の効果を損なわない範囲で各種任意成分を含有してもよい。任意成分としては、例えば、レベリング剤、帯電防止剤、熱安定剤、光安定剤、酸化防止剤、分散剤、難燃剤、滑剤、可塑剤、１重項酸素クエンチャー等が挙げられる。
【０１２４】
＜吸収剤含有吸収層の製造方法＞
吸収剤含有吸収層は、例えば、吸収剤と樹脂（Ｂ）または樹脂（Ｂ）の原料成分とを、溶媒に溶解または分散させて塗工液を調製し、これを基材に塗工し乾燥・硬化させて形成できる。基材は、本フィルタの構成部材として適用可能な透明基材、ガラス吸収層、樹脂吸収層（以下、「透明基材等」）であってもよく吸収剤含有吸収層を形成する際にのみ使用する、例えば剥離性の基材でもよい。なお、本フィルタが構成部材として透明基材等を含む場合でも、剥離性の支持基材を使用でき、ガラス板や、離型処理されたプラスチックフィルム、ステンレス鋼板等が使用できる。
【０１２５】
溶媒としては、特に限定されず、例えば、アルコール類、グリコール類、ケトン類、アミド類、スルホキシド類、エーテル類、エステル類、クロロホルム、脂肪族ハロゲン化炭化水素類、脂肪族炭化水素類、フッ素系溶剤等が挙げられる。これらの溶媒は１種を単独で、または２種以上を混合して使用できる。なお、本明細書において「溶媒」の用語は、分散媒および溶媒の両方を含む概念で用いられる。
【０１２６】
また、塗工液は、界面活性剤を含有させることにより、外観、特に、微小な泡によるボイド、異物等の付着による凹み、乾燥工程でのはじきを改善できる。界面活性剤は、特に限定されず、カチオン系、アニオン系、ノニオン系等の公知のものを任意に使用できる。
【０１２７】
塗工液の塗工には、浸漬コーティング法、キャストコーティング法、スプレーコーティング法、スピンナーコーティング法、ビードコーティング法、ワイヤーバーコーティング法、ブレードコーティング法、ローラーコーティング法、カーテンコーティング法、スリットダイコーター法、グラビアコーター法、スリットリバースコーター法、マイクログラビア法、インクジェット法、またはコンマコーター法等のコーティング法を使用できる。その他、バーコーター法、スクリーン印刷法、フレキソ印刷法等も使用できる。
【０１２８】
また、吸収剤含有吸収層は、押出成形によりフィルム状にも製造可能であり、さらに、複数のフィルムを積層し熱圧着等により一体化させてもよい。本フィルタが構成部材として透明基材等を含む場合、吸収剤含有吸収層を透明基材等の上に貼着してもよい。
【０１２９】
吸収剤含有吸収層の厚さは、ＵＶ透過フィルタ全体の厚さが０．５ｍｍ以下となれば、とくに制限されない。例えば、図１Ｆのような吸収剤含有吸収層１１が主構成のＵＶ透過フィルタの場合、吸収剤含有吸収層１１と不図示の反射防止層で構成できるので、吸収剤含有吸収層１１そのものの厚さは、０．５ｍｍ未満であればよく、例えば０．４５ｍｍ以下としてもよい。
【０１３０】
さらに、吸収剤含有吸収層が他の構成部材とともに本フィルタを構成する場合、吸収剤含有吸収層の厚さは、０．１〜１００μｍが好ましい。吸収剤含有吸収層が複数の吸収層からなる場合、各吸収層の合計の厚さが０．１〜１００μｍであればよい。厚さが０．１μｍ未満では、所望の光学特性を十分に発現できないおそれがあり、厚さが１００μｍ超では層の平坦性が低下し、吸収率に面内のバラツキが生じるおそれがある。吸収剤含有吸収層の厚さは、０．３〜５０μｍがより好ましい。また、反射防止層等の他の機能層を備えた場合、その材質によっては、吸収剤含有吸収層の厚さが厚すぎると割れ等が生じるおそれがある。このような観点から、吸収剤含有吸収層の厚さは、０．３〜１０μｍが好ましい。
【０１３１】
［反射層］
反射層は、好ましくは、誘電体多層膜からなり、入射角０°の光に対して波長２５０〜１１００ｎｍの範囲において、λＴｍａｘ（０°）を除く少なくとも１つの反射波長帯を有すればよい。反射層は、例えば上記吸収層と相補的に機能することにより、入射角０°の光に対して波長２５０〜１１００ｎｍの範囲で本フィルタにおけるＵＶ透過波長帯の波長域以外の全域の光を遮蔽できる。これにより、本フィルタの特に（３）の要件を満足しやすくなる。
【０１３２】
本フィルタが反射層を有する場合、反射層と吸収層のいずれの層が、上記遮蔽が必要とされる波長域のどの波長域を分担しても、全体として必要とされる波長域の光が、必要な程度に遮蔽できれば、各層が遮蔽する波長域は特に制限されない。各層の吸光特性、設計のし易さ、入射角依存性等を勘案すれば、反射層が主として可視光を反射し、吸収層がＮＩＲと近紫外光を吸収する組み合わせ、反射層が主として可視光およびＮＩＲを反射し、吸収層が近紫外光を吸収する組み合わせが好ましい。
【０１３３】
このような観点から、吸収層がＮＩＲと近紫外光を吸収し、反射層が主として可視光を反射する構成の場合、反射層は波長４７０〜５２０ｎｍの光の最大透過率ＴＭＡＸ（４７０〜５２０）が１０％以下であれば好ましく、５％以下であればより好ましい。また、反射層は、波長４７０〜５２０ｎｍの光の平均透過率ＴＡＶＥ（４７０〜５２０）が２％以下であれば好ましく、１％以下であればより好ましい。
【０１３４】
また、反射層は、波長４２５〜５３０ｎｍの光の最大透過率ＴＭＡＸ（４２５〜５３０）が１０％以下であれば好ましく、５％以下であればより好ましい。また、反射層は、波長４２５〜５３０ｎｍの光の平均透過率ＴＡＶＥ（４２５〜５３０）が、５％以下が好ましく、２％以下であればより好ましく、１％以下であればさらに好ましい。
【０１３５】
さらに、反射層は、波長４２５〜７４５ｎｍの光の最大透過率ＴＭＡＸ（４２５〜７４５）が１０％以下であれば好ましく、５％以下であればより好ましい。また、反射層は、波長４２５〜７４５ｎｍの光の平均透過率ＴＡＶＥ（４２５〜７４５）が２％以下であれば好ましく、１％以下であればより好ましい。
【０１３６】
このような構成例としては、例えば、図１Ｂに示すＵＶ透過フィルタ１０において、吸収層１１ｂがＣｕＯ含有ガラスからなるガラス吸収層、吸収層１１ａが吸収剤（Ｕ）、好ましくは吸収剤（Ｕ１）と樹脂（Ｂ）を含有する吸収剤含有吸収層、反射層１２が上記反射特性を有する反射層、である組み合わせが挙げられる。また、例えば、図１Ｃに示すＵＶ透過フィルタ１０において、透明基材１３の、一方の主面上に吸収剤（Ｕ）、好ましくは吸収剤（Ｕ１）およびＮＩＲを主として吸収する吸収剤と樹脂（Ｂ）を含有する吸収剤含有吸収層である吸収層１１、および他方の主面上に上記反射特性を有する反射層１２を備える組み合わせが挙げられる。
【０１３７】
また、反射層が主として可視光およびＮＩＲを反射する構成の場合、波長８００〜１０００ｎｍの光の最大透過率ＴＭＡＸ（８００〜１０００）が１５％以下であれば好ましく、１０％以下であればより好ましい。また、波長８００〜１０００ｎｍの光の平均透過率ＴＡＶＥ（８００〜１０００）が１０％以下であるのが好ましく、５％以下であればより好ましい。
【０１３８】
また、波長７５０〜１０５０ｎｍの光の最大透過率ＴＭＡＸ（７５０〜１０５０）が１５％以下であれば好ましく、１０％以下であればより好ましい。また、波長７５０〜１０５０ｎｍの光の平均透過率ＴＡＶＥ（７５０〜１０５０）が１０％以下であれば好ましく、５％以下であればより好ましい。
【０１３９】
さらに、波長４２５〜１１００ｎｍの光の最大透過率ＴＭＡＸ（４２５〜１１００）が１５％以下であれば好ましく、１０％以下であればより好ましい。また、波長４２５〜１１００ｎｍの光の平均透過率ＴＡＶＥ（４２５〜１１００）が１０％以下であれば好ましく、５％以下であればより好ましい。
【０１４０】
また、波長４２５〜５３０ｎｍの光の最大透過率ＴＭＡＸ（４２５〜５３０）が１０％以下であれば好ましく、５％以下であればより好ましい。また、波長４２５〜５３０ｎｍの光の平均透過率ＴＡＶＥ（４２５〜５３０）が、５％以下が好ましく、２％以下であればより好ましく、１％以下であればさらに好ましい。
【０１４１】
このような構成例としては、例えば、図１Ｃに示すＵＶ透過フィルタ１０において、透明基材１３の、一方の主面上に吸収剤（Ｕ）、好ましくは吸収剤（Ｕ１）と樹脂（Ｂ）を含有する吸収剤含有吸収層である吸収層１１、および他方の主面上に上記反射特性を有する反射層１２を備える組み合わせが挙げられる。
【０１４２】
本フィルタが反射層を有する場合、反射層は、吸収層の光学特性によらず、波長４２５〜５３０ｎｍの光の平均透過率ＴＡＶＥ（４２５〜５３０）が、５％以下が好ましく、２％以下であればより好ましく、１％以下であればさらに好ましい。
【０１４３】
また、反射層を構成する誘電体多層膜を適切に設計することにより、本フィルタは、上記（４）の要件、さらに、上記（４）および（５）の要件を満たすことが可能となり、入射角依存性の少ないＵＶ透過フィルタが得られる。
【０１４４】
反射層は、低屈折率材料からなる誘電体膜（低屈折率膜）と高屈折率材料からなる誘電体膜（高屈折率膜）とを交互に積層した誘電体多層膜から構成される。上記反射特性を有する誘電体多層膜は、それぞれ、求められる光学特性に応じて、その具体的な層数や膜厚、および使用する高屈折率材料および低屈折率材料の屈折率を、従来の手法を用いて設計できる。さらに、誘電体多層膜は、該設計のとおりに製造できる。
【０１４５】
高屈折率膜は、好ましくは、屈折率が１．６以上であり、より好ましくは２．２〜２．５である。高屈折率材料としては、例えばＴａ２Ｏ５、ＴｉＯ２、Ｎｂ２Ｏ５が挙げられる。これらのうち、成膜性、屈折率等における再現性、安定性等の点から、Ｔａ２Ｏ５、ＴｉＯ２が好ましく、Ｔａ２Ｏ５がより好ましい。
【０１４６】
一方、低屈折率膜は、好ましくは、屈折率１．６未満であり、より好ましくは１．４５以上１．５５未満である。低屈折率材料としては、例えばＳｉＯ２、ＳｉＯｘＮｙ等が挙げられる。成膜性における再現性、安定性、経済性等の点から、ＳｉＯ２が好ましい。
【０１４７】
さらに、反射層は、透過域と遮光域の境界波長領域で透過率が急峻に変化することが好ましい。この目的のためには、反射層を構成する誘電体多層膜の合計積層数は、１５層以上が好ましく、２５層以上がより好ましく、３０層以上がさらに好ましい。ただし、合計積層数が多くなると、反り等が発生したり、膜厚が増加したりするため、合計積層数は１２０層以下が好ましく、７５層以下がより好ましく、６０層以下がより一層好ましい。また、誘電体多層膜の膜厚は、２〜１０μｍが好ましい。
【０１４８】
誘電体多層膜の合計積層数や膜厚が上記範囲内であれば、反射層は小型化の要件を満たし、高い生産性を維持しながら入射角依存性の程度を上記範囲内にできる。また、誘電体多層膜の形成には、例えば、ＣＶＤ法、スパッタリング法、真空蒸着法等の真空成膜プロセスや、スプレー法、ディップ法等の湿式成膜プロセス等を使用できる。
【０１４９】
反射層は、単層（１群の誘電体多層膜）で所定の光学特性を与えたり、複数層で所定の光学特性を与えたりしてもよい。複数層設ける場合、例えば、透明基材等の一方の主面側に設けてもよく、透明基材等を挟んでその両主面側に設けてもよい。
【０１５０】
なお、本明細書において、特定の波長域について、透過率が例えば９０％以上とは、その全波長領域において透過率が９０％を下回らないことをいい、同様に透過率が例えば１％以下とは、その全波長領域において透過率が１％を超えないことをいう。
【０１５１】
［反射防止層］
反射防止層としては、誘電体多層膜や中間屈折率媒体、屈折率が漸次的に変化するモスアイ構造などが挙げられる。中でも光学的効率、生産性の観点から誘電体多層膜が好ましい。反射防止層は、反射層と同様に低屈折率膜と高屈折率膜を交互に積層して得られる。反射防止層の膜厚は、０．１〜１μｍが好ましい。
【０１５２】
本フィルタは、他の構成要素として、例えば、特定の波長域の光の透過と吸収を制御する無機微粒子等による吸収を与える構成要素（層）などを備えてもよい。無機微粒子の具体例としては、ＩＴＯ（Indium Tin Oxides）、ＡＴＯ（Antimony-doped Tin Oxides）、タングステン酸セシウム、ホウ化ランタン等が挙げられる。
【０１５３】
本フィルタの厚さは、０．５ｍｍ以下であり、０．３ｍｍ以下が装置の小型化、軽量化のために好ましく、０．１ｍｍ以下がより好ましい。一方、強度を維持する観点から本フィルタの厚さは、０．０５ｍｍ以上が好ましい。
【０１５４】
本フィルタは、装置の小型化に対応可能な板厚の薄さを有するとともに、可視光および近赤外光を十分に遮断しつつ、所定のＵＶ透過特性を有する、ＵＶ透過フィルタであり、ＵＶセンサ、ＵＶカメラ等に使用できる。
【実施例】
【０１５５】
以下、実施例に基づいて本発明を説明するが、本発明はこれらに限定されるものではない。なお、以下の各例における各構成部材およびＵＶ透過フィルタの光学特性の測定は、全て日立ハイテクサイエンス製分光光度計Ｕ４１００を用いて行った。
【０１５６】
［例１］
図１Ｄと同様の断面図を有するＵＶ透過フィルタＡを作製した。
【０１５７】
（反射層としての可視光反射性の誘電体多層膜の成膜）
厚さ０．３ｍｍの旭硝子製フツリン酸ガラス基板、ＮＦ−５０ＥＸ（以下、「吸収ガラス基板Ａ」という。）を超音波洗浄機で洗浄した。洗浄した吸収ガラス基板Ａについて、入射角０°で波長２５０〜１１００ｎｍの分光透過率を測定した。得られた透過スペクトルは、吸収ガラス基板Ａが波長８００〜１０００ｎｍのＮＩＲ領域および波長２５０〜３１０ｎｍのＵＶ領域に吸収波長帯を有することを示していた。
【０１５８】
上記で得られた洗浄した吸収ガラス基板Ａの一方の主面上に、各層について表３に示す膜材料および膜厚となるように、層番号１から成膜して合計４４層（合計層厚さ：３４７０ｎｍ）の、反射層としての可視光反射性の誘電体多層膜（以下、「誘電体多層膜Ｒ」という。）を成膜した。
【０１５９】
また同時に、上記誘電体多層膜Ｒの透過率測定用の検体として、波長３００〜４００ｎｍの光に対するＮＦ−５０ＥＸと屈折率の差が０．１以下のＳｃｈｏｔｔ製、ホウケイ酸ガラスＤ２６３ガラス基板上にも、上記と同様の誘電体多層膜Ｒを成膜した。
【０１６０】
上記で得られた透過率測定用の検体について、波長２５０〜１１００ｎｍにおける入射角０°の分光透過率を測定した。得られた透過スペクトルから誘電体多層膜Ｒの透過スペクトルを算出した。誘電体多層膜Ｒの透過スペクトルから、波長４２５〜７４５ｎｍの光の最大透過率ＴＭＡＸ（４２５〜７４５）を求めたところ４．３１％、平均透過率ＴＡＶＥ（４２５〜７４５）を求めたところ０．８３％であった。また、波長４２５〜５３０ｎｍの光の最大透過率ＴＭＡＸ（４２５〜５３０）を求めたところ１．６０％、平均透過率ＴＡＶＥ（４２５〜５３０）を求めたところ０．２２％であった。
【０１６１】
【表３】
2022000704.tif 000011
【０１６２】
（吸収剤含有吸収層の成膜）
吸収剤（Ｕ１）として、表２に吸収特性を示すＳ０５１２を、樹脂１００質量部に対して７質量部となるようにポリイミド樹脂（Ｃ３Ｇ３０）の１０質量％シクロヘキサノン溶液と混合し、室温にて撹拌・溶解することで塗工液を得た。
【０１６３】
得られた塗工液を、上記で得られた誘電体多層膜Ｒを有する吸収ガラス基板Ａの誘電体多層膜Ｒを有しない主面上にギャップ３０μｍのアプリケーターを用いてダイコート法により塗布し、１００℃で５分間加熱乾燥させ、膜厚１．１μｍの、吸収剤含有吸収層に相当する近紫外線吸収層Ａを形成して、誘電体多層膜Ｒ、吸収ガラス基板Ａ、近紫外線吸収層Ａの順に積層された積層体を得た。
【０１６４】
同様にして吸収ガラス基板Ａ上に近紫外線吸収層Ａのみを有する検体を作製し、波長２５０〜１１００ｎｍにおける入射角０°の分光透過率を測定した。得られた透過スペクトルから吸収ガラス基板Ａの透過スペクトルを差し引いて近紫外線吸収層Ａの透過スペクトルを得た。得られた透過スペクトルは、λｍａｘ・Ｐ(UV)は４１４ｎｍであり、λｍａｘ・P(UV)−λｓ５０・Ｐは４１４−３７２＝４２ｎｍの吸収ピークを有していた。
【０１６５】
（反射防止層の成膜）
上記で得られた積層体の近紫外線吸収層Ａの上に、各層において表４に示す膜材料、膜厚となるように、層番号１から合計６層（合計層厚さ：１３９ｎｍ）の、紫外光に対する反射防止層（以下、「誘電体多層膜ＡＲ」という。）を成膜した。このようにして、例１のＵＶ透過フィルタＡを得た。
【０１６６】
図１Ｄに示すＵＶ透過フィルタ１０において、反射層１２が誘電体多層膜Ｒに、吸収層１１ｂが吸収ガラス基板Ａに、吸収層１１ａが近紫外線吸収層Ａに、反射防止層１４が誘電体多層膜ＡＲに相当する。
【０１６７】
【表４】
2022000704.tif 000012
【０１６８】
得られたＵＶ透過フィルタＡの波長２５０〜１１００ｎｍにおける入射角０°および３０°の分光透過率を測定した。透過スペクトルを図２に示す。実線が０°の、破線が３０°の透過スペクトルである。透過スペクトルから得られたＵＶ透過フィルタＡの光学特性を、他の例と合わせて表８に示す。
【０１６９】
［例２］
図１Ｃに断面図を示すＵＶ透過フィルタ１０の吸収層１１上に、図１Ｃでは不図示の反射防止層が形成された構成のＵＶ透過フィルタＢを作製した。
【０１７０】
（反射層としての可視光およびＮＩＲ反射性の誘電体多層膜の成膜）
厚さ０．２１ｍｍのＳｃｈｏｔｔ製、ホウケイ酸ガラスＤ２６３ガラス基板（以下、「透明ガラス基板Ｂ」という。）を、超音波洗浄機で１０分間洗浄した。洗浄した透明ガラス基板Ｂについて、入射角０°で波長２５０〜１１００ｎｍの分光透過率を測定した。得られた透過スペクトルによれば、透明ガラス基板Ｂの波長２５０〜１１００ｎｍの全領域における透過率は、９０％以上で略一定であった。
【０１７１】
上記で得られた洗浄した透明ガラス基板Ｂの一方の主面上に、表５に示す膜材料および膜厚となるように、層番号１から成膜して合計１０４層（合計層厚さ：７０８４ｎｍ）の、反射層としての可視光からＮＩＲ反射性の誘電体多層膜（以下、「誘電体多層膜Ｒ２」という。）を成膜した。
【０１７２】
上記で得られた誘電体多層膜Ｒ２付き透明ガラス基板Ｂについて、波長２５０〜１１００ｎｍにおける入射角０°の分光透過率を測定した。得られた透過スペクトルから誘電体多層膜Ｒ２の透過スペクトルを算出した。誘電体多層膜Ｒ２の透過スペクトルから、波長４２５〜１１００ｎｍの光の最大透過率ＴＭＡＸ（４２５〜１１００）を求めたところ９．９４％、平均透過率ＴＡＶＥ（４２５〜１１００）を求めたところ２．４３％であった。また、波長４２５〜５３０ｎｍの光の最大透過率ＴＭＡＸ（４２５〜５３０）を求めたところ４．９７％、平均透過率ＴＡＶＥ（４２５〜５３０）を求めたところ０．９４％であった。
【０１７３】
【表５】
2022000704.tif 000013
【０１７４】
（吸収剤含有吸収層の成膜）
吸収剤（Ｕ１）として、表２に吸収特性を示すＳ０５１２を、樹脂１００質量部に対して７質量部となるようにポリイミド樹脂（Ｃ３Ｇ３０）の１０質量％シクロヘキサノン溶液と混合し、室温にて撹拌・溶解することで塗工液を得た。
【０１７５】
得られた塗工液を、上記で得られた誘電体多層膜Ｒ２を有する透明ガラス基板Ｂの誘電体多層膜Ｒ２を有しない主面上にギャップ３０μｍのアプリケーターを用いてダイコート法により塗布し、１００℃で５分間加熱乾燥させ、膜厚３μｍの、吸収剤含有吸収層に相当する近紫外線吸収層Ｂを形成して、誘電体多層膜Ｒ２、透明ガラス基板Ｂ、近紫外線吸収層Ｂの順に積層された積層体を得た。
【０１７６】
同様にして透明ガラス基板Ｂ上に近紫外線吸収層Ｂのみを有する検体を作製し、波長２５０〜１１００ｎｍにおける入射角０°の分光透過率を測定した。得られた透過スペクトルから吸収ガラス基板Ｂの透過スペクトルを差し引いて近紫外線吸収層Ｂの透過スペクトルを得た。得られた透過スペクトルにおいて、λｍａｘ・Ｐ(UV)は４１４ｎｍであった。
【０１７７】
（反射防止層の成膜）
上記で得られた積層体の近紫外線吸収層Ｂの上に、実施例１と同じ誘電体多層膜ＡＲを成膜した。このようにして、例２のＵＶ透過フィルタＢを得た。
【０１７８】
図１Ｃに示すＵＶ透過フィルタ１０において、反射層１２が誘電体多層膜Ｒ２に、透明基材１３が透明ガラス基板Ｂに、吸収層１１が近紫外線吸収層Ｂに相当する。なお、ＵＶ透過フィルタＢは、図１Ｃには図示されない反射防止層としての誘電体多層膜ＡＲを吸収層１１（近紫外線吸収層Ｂ）上に有する。
【０１７９】
得られたＵＶ透過フィルタＢの波長２５０〜１１００ｎｍにおける入射角０°および３０°の分光透過率を測定した。透過スペクトルを図３に示す。実線が０°の、破線が３０°の透過スペクトルである。透過スペクトルから得られたＵＶ透過フィルタＢの光学特性を、他の例と合わせて表８に示す。
【０１８０】
[例３]
図１Ｃに断面図を示すＵＶ透過フィルタ１０の吸収層１１上に反射防止層１４が形成された構成のＵＶ透過フィルタＣを作製した。
【０１８１】
例２において、透明ガラス基板Ｂを、厚さ０．３ｍｍの日東樹脂工業製、クラレックスＳ−０樹脂透明基板（以下、「透明樹脂基板Ｃ」という。）とし、反射層を表６に示す構成（合計１０４層、合計層厚さ：７０５９ｎｍ）の反射層としての可視光からＮＩＲ反射性の誘電体多層膜（以下、「誘電体多層膜Ｒ３」という。）とした以外は、例２と同様にして誘電体多層膜Ｒ３付き透明樹脂基板Ｃを得た。
【０１８２】
上記で得られた誘電体多層膜Ｒ３付き透明樹脂基板Ｃについて、波長２５０〜１１００ｎｍにおける入射角０°の分光透過率を測定した。得られた透過スペクトルから誘電体多層膜Ｒ３の透過スペクトルを算出した。誘電体多層膜Ｒ３の透過スペクトルから、波長４２５〜１１００ｎｍの光の最大透過率ＴＭＡＸ（４２５〜１１００）を求めたところ９．４２％、平均透過率ＴＡＶＥ（４２５〜１１００）を求めたところ２．６２％であった。また、波長４２５〜５３０ｎｍの光の最大透過率ＴＭＡＸ（４２５〜５３０）を求めたところ４．５９％、平均透過率ＴＡＶＥ（４２５〜５３０）を求めたところ０．９７％であった。
【０１８３】
【表６】
2022000704.tif 000014
【０１８４】
誘電体多層膜Ｒ３付き透明樹脂基板Ｃの誘電体多層膜Ｒ３を有しない主面上に例１と同様にして近紫外線吸収層Ａを成膜した後、その上に反射防止層を成膜しＵＶ透過フィルタＣを得た。
【０１８５】
図１Ｃに示すＵＶ透過フィルタ１０において、反射層１２が誘電体多層膜Ｒ３に、透明基材１３が透明樹脂基板Ｃに、吸収層１１が近紫外線吸収層Ａに相当する。なお、ＵＶ透過フィルタＣは、図１Ｃには図示されない反射防止層としての誘電体多層膜ＡＲを吸収層１１（近紫外線吸収層Ａ）上に有する。
【０１８６】
得られたＵＶ透過フィルタＣの波長２５０〜１１００ｎｍにおける入射角０°および３０°の分光透過率を測定した。透過スペクトルを図４に示す。実線が０°の、破線が３０°の透過スペクトルである。透過スペクトルから得られたＵＶ透過フィルタＣの光学特性を、他の例と合わせて表８に示す。
【０１８７】
［例４］
図１Ｇと同様の断面図を有するＵＶ透過フィルタＤを作製した。本例においては、透明基材として例２で用いたのと同様の透明ガラス基板Ｂを超音波洗浄機で１０分間洗浄して用いた。
【０１８８】
（吸収剤含有吸収層の成膜）
吸収剤として、表７に吸収特性を示す吸収剤（Ｄ１）〜吸収剤（Ｄ６）にそれぞれ分類される１０種類の吸収剤を、樹脂１００質量部に対してそれぞれ表７に示す質量部となるようにポリイミド樹脂（Ｃ３Ｇ３０）の１０質量％シクロヘキサノン溶液と混合し、室温にて撹拌・溶解することで塗工液を得た。色素Ｄ１１、Ｄ２１、Ｄ２２は市販品であり、色素Ｄ３１、Ｄ４１は、例えば、国際公開第２０１４／０８８０６３号、国際公開第２０１６／１３３０９９号等で示されるスクアリリウム系色素の合成品、Ｄ４２、Ｄ５１、Ｄ５２、Ｄ５３、Ｄ６１は、例えば、国際公開第２０１７／０９４８５８号等で示されるシアニン系色素の合成品である。
【０１８９】
得られた塗工液を、上記で得られた洗浄した透明ガラス基板Ｂの一方の主面上に、ギャップ３０μｍのアプリケーターを用いてダイコート法により塗布し、１００℃で５分間加熱乾燥させ、膜厚１０μｍの、吸収剤含有吸収層に相当する可視光・ＮＩＲ吸収層Ｄを形成して、例４のＵＶ透過フィルタＤを得た。
【０１９０】
得られたＵＶ透過フィルタＤの波長２５０〜１１００ｎｍにおける入射角０°および３０°の分光透過率を測定した。なお、測定された透過率から内部透過率（＝測定された透過率／（１００−反射率））を算出し評価に用いた。透過スペクトルから得られたＵＶ透過フィルタＤの光学特性を、他の例と合わせて表８に示す。
【０１９１】
【表７】
2022000704.tif 000015
【０１９２】
【表８】
2022000704.tif 000016
【０１９３】
表８からわかるように、例１〜４のＵＶ透過フィルタは装置の小型化に対応可能な板厚の薄さを有するとともに、可視光および近赤外光を十分に遮断しつつ、所定の紫外線透過特性を有する。
【符号の説明】
【０１９４】
１０・・・ＵＶ透過フィルタ、１１，１１ａ，１１ｂ・・・吸収層、１２・・・反射層、１３・・・透明基材、１４・・・反射防止層。
【図１Ａ】
2022000704.tif 000017
【図１Ｂ】
2022000704.tif 000018
【図１Ｃ】
2022000704.tif 000019
【図１Ｄ】
2022000704.tif 000020
【図１Ｅ】
2022000704.tif 000021
【図１Ｆ】
2022000704.tif 000022
【図１Ｇ】
2022000704.tif 000023
【図２】
2022000704.tif 000024
【図３】
2022000704.tif 000025
【図４】
2022000704.tif 000026